(57)【要約】【課題】金属ナノ粒子が自己集合化したナノワイヤー様構造を有する該金属粒子のナノワイヤー様構造体及びその用途を提供する。【解決手段】水酸基を有する糖類の分子からなるマトリックスで金属ナノ粒子の表面が保護され、かつ該金属ナノ粒子が自己集合化したナノワイヤー様構造を有することを特徴とするナノワイヤー様構造体、及び該ナノワイヤー様構造体をセンサー、半導体等の基板上に配置して回路を形成したナノデバイス部材。【効果】金属ナノ粒子が自己集合化したナノワイヤー様構造を有する該金属ナノ粒子のナノワイヤー様構造体、該ナノワイヤー様構造体が自己凝集したナノ構造体、メソポーラス体、及びナノデバイス部材を提供することができる。【選択図】図３
2006299391.tif 000002
【特許請求の範囲】
【請求項１】
水酸基を有する糖類の分子からなるマトリックスで金属ナノ粒子の表面が保護され、かつ該金属ナノ粒子が自己集合化したナノワイヤー様構造を有することを特徴とするナノワイヤー様構造体。
【請求項２】
ナノワイヤー様構造体が自己凝集したナノ構造体ないしメソポーラス体である請求項１に記載のナノワイヤー様構造体。
【請求項３】
水酸基を有する糖類の分子が、β−Ｄ−グルコース、マルトース、フラクトース、ジオース、トリオース、又は多糖類である請求項１に記載のナノワイヤー様構造体。
【請求項４】
金属ナノ粒子が、貴金属、又は遷移金属のナノ結晶である請求項１に記載のナノワイヤー様構造体。
【請求項５】
貴金属又は遷移金属が、Ｐｔ、Ａｕ、Ａｇ、Ｐｄ、Ｎｉ、又はＣｏである請求項４に記載のナノワイヤー様構造体。
【請求項６】
金属ナノ粒子が還元剤の存在下で自己集合化してナノワイヤー様構造を形成している請求項１に記載のナノワイヤー様構造体。
【請求項７】
還元剤が、水素化ホウ素ナトリウム（ＮａＢＨ４）、又はヒドラジン（Ｎ２Ｈ４）である請求項６に記載のナノワイヤー様構造体。
【請求項８】
ナノワイヤー構造体の分散液のｐＨが３〜１３に調整された請求項１に記載のナノワイヤー様構造体。
【請求項９】
金属粒子の平均粒子径が、約２〜４０ｎｍである請求項１に記載のナノワイヤー様構造体。
【請求項１０】
請求項１から９のいずれかに記載のナノワイヤー様構造体を、基板の表面に配置してナノデバイスを形成したことを特徴とするナノデバイス部材。
【請求項１１】
ナノデバイス部材が、センサー、又は半導体の基板の表面に上記ナノワイヤー様構造体を配置したナノデバイスである請求項１０に記載のナノデバイス部材。
【発明の詳細な説明】
【技術分野】
【０００１】
本発明は、金属ナノ球状粒子からなるナノワイヤー様構造体に係るものであり、更に詳しくは、例えば、β−Ｄ−グルコース等の水酸基を有する糖類の分子で表面が保護された金属ナノ結晶が自己集合化して形成されたナノワイヤー様構造体及びその用途に関するものである。本発明は、β−Ｄ−グルコース等の水酸基を有する糖類の分子からなるマトリックスで金属ナノ粒子の表面を保護し、かつ該金属ナノ粒子が自己集合化したナノワイヤー様構造を有するナノワイヤー様構造体、あるいは該ナノワイヤー様構造体が自己凝集した構造体を提供するものである。本発明は、例えば、センサー、半導体、磁性材料、基盤等のナノデバイスの作製に不可欠の要素技術として有用な金属ナノ粒子から構成されるナノワイヤー様構造体及び該構造体を用いて作製されたナノデバイス部材を提供することを可能とするものとして有用である。
【背景技術】
【０００２】
ナノ粒子の分子間又は粒子間の相互作用によって得られる自己集合化は、例えば、ナノデバイスの開発を促進するための将来的なアプローチとして知られている（非特許文献１）。また、糖類の分子等のバイオ分子は、予めデザインされた分子経路において集合化する機能を有することで良く知られている。そこで、近年、バイオ分子を用いて、ナノテクノロジー（バイオ−ナノテクノロジー）に適合する構造−機能のバイオ分子システムを完成させて、それらをナノ粒子の直接的な自己集合化のための手段として利用することに関心が集まっている。
【０００３】
種々のナノ構造の中で、ナノワイヤー様構造は、特に、ナノエレクトロニクス及びフォトニクスの分野において関心が高い（非特許文献２）。また、金属及び半導体のナノワイヤー様構造は、化学的及び生物学的センサーの作製にとって重要である（非特許文献３）。金属ナノワイヤー様構造の作製で使用される最近の方法では、カーボンナノチューブ（非特許文献４）及びメソーポーラスシリカ（非特許文献５）のようなハードなテンプレートが、ＤＮＡ（非特許文献６）、ポリマー（非特許文献７）及び棒状ミセル（非特許文献８）のようなソフトなテンプレートと同様に、使用されている。しかし、これらの方法では、高コストのテンプレートや複雑な合成及び分離プロセスが必要とされることが多いので、その利用が制約される。
【０００４】
一方、単一のＰｔ結晶のナノワイヤー様構造体の制御された化学的合成については、Ｘｉａらによって報告されている（非特許文献９）。最近、何人かの研究者により、金属ナノ粒子の表面とヒドロキシル化された分子の間の相互作用について研究の焦点が当てられたが、これらは、継続してナノサイエンスにおける研究の興味の対象となっている。例えば、澱粉のようなポリヒドロキシ化されたマクロ分子（非特許文献１０）やサイクロデキストリン（非特許文献１１）が、溶液相で興味深いスーパー分子自己集合化（分子間及び分子外の水素結合によって促進される）を起こし、ナノ粒子の成長の動的なテンプレートになり得ることが報告されている。しかし、これらはナノワイヤー様構造体やそれらの凝集体については、何も教示していない。
【０００５】
【非特許文献１】G. M. Whitesides, B. Grzybowski, Science 2002, 295, 2418
【非特許文献２】C. M. Lieber, Sci. Am. 2001, 285, 58
【非特許文献３】Y. Cui, Q. Q. Wei, H. K. Park, C. M. Lieber, Science 2001, 293, 1289
【非特許文献４】A. Govindaraj, B. C. Satishkumar, M. Nath, C. N. R. Rao, Chem. Mater. 2000, 12, 202
【非特許文献５】N. R. B. Coleman, M. A. Morris, T. R. Spalding, J. D. Holmes, J. Am. Chem. Soc., 2001, 123, 187
【非特許文献６】C. F. Monson, A. T. Woolley, Nano Lett. 2003, 3, 359
【非特許文献７】K. Ramanathan, M. A. Bangar, W. Chen, A. Mulchandani, N. V. Myung, Nano Lett. 2004, 4, 1237
【非特許文献８】S. Xu, H. C. Zhou, J. Xu, Y. D. Li., Langmuir, 2002, 18, 10503
【非特許文献９】J. Y. Chen, T. Herricks, M. Geissler, Y. N. Xia, J. Am. Chem. Soc., 2004, 126, 10854
【非特許文献１０】P. Raveendran, J. Fu, S. L. Wallen, J. Am. Chem. Soc., 2003, 125, 13940
【非特許文献１１】J. Sylvestre, A. V. Kabashin, E. Sacher, M. Meunier, J. H. T. Luong, J. Am. Chem. Soc., 2004 126, 7176
【発明の開示】
【発明が解決しようとする課題】
【０００６】
このような状況下にあって、本発明者らは、上記従来技術に鑑みて、バイオ分子を利用して、例えば、医薬品、バイオ医療及びバイオセンサー等の作製の要素技術として利用できるナノ金属粒子のナノワイヤー様構造体を開発することを目標として鋭意研究を重ねた結果、バイオ分子としてのグルコース等の水素基を有する糖類の分子と金属ナノ粒子の表面の弱い相互作用を利用することにより、自己集合化した金属ナノ粒子のナノワイヤー様構造を形成できることを見出し、更に研究を重ねて、本発明を完成するに至った。
【０００７】
本発明は、水素基を有する糖類の分子をマトリックスとして形成された、金属ナノ粒子からなるナノワイヤー様構造体を提供することを目的とするものである。また、本発明は、上記ナノワイヤー様構造体が自己凝集したナノ構造体、メソポーラス体を提供することを目的とするものである。更に、本発明は、例えば、センサー、半導体磁性材料、基盤等のナノデバイスを作製するための要素技術として有用な金属ナノ粒子から構成されるナノワイヤー様構造体及びその用途を提供することを目的とするものである。
【課題を解決するための手段】
【０００８】
上記課題を解決するための本発明は、以下の技術的手段から構成される。
（１）水酸基を有する糖類の分子からなるマトリックスで金属ナノ粒子の表面が保護され、かつ該金属ナノ粒子が自己集合化したナノワイヤー様構造を有することを特徴とするナノワイヤー様構造体。
（２）ナノワイヤー様構造体が自己凝集したナノ構造体ないしメソポーラス体である前記（１）に記載のナノワイヤー様構造体。
（３）水酸基を有する糖類の分子が、β−Ｄ−グルコース、マルトース、フラクトース、ジオース、トリオース、又は多糖類である前記（１）に記載のナノワイヤー様構造体。
（４）金属ナノ粒子が、貴金属、又は遷移金属のナノ結晶である前記（１）に記載のナノワイヤー様構造体。
（５）貴金属又は遷移金属が、Ｐｔ、Ａｕ、Ａｇ、Ｐｄ、Ｎｉ、又はＣｏである前記（４）に記載のナノワイヤー様構造体。
（６）金属ナノ粒子が還元剤の存在下で自己集合化してナノワイヤー様構造を形成している前記（１）に記載のナノワイヤー様構造体。
（７）還元剤が、水素化ホウ素ナトリウム（ＮａＢＨ４）、又はヒドラジン（Ｎ２Ｈ４）である前記（６）に記載のナノワイヤー様構造体。
（８）ナノワイヤー構造体の分散液のｐＨが３〜１３に調整された前記（１）に記載のナノワイヤー様構造体。
（９）金属粒子の平均粒子径が、約２〜４０ｎｍである前記（１）に記載のナノワイヤー様構造体。
（１０）前記（１）から（９）のいずれかに記載のナノワイヤー様構造体を、基板の表面に配置してナノデバイスを形成したことを特徴とするナノデバイス部材。
（１１）ナノデバイス部材が、センサー、又は半導体の基板の表面に上記ナノワイヤー様構造体を配置したナノデバイスである前記（１０）に記載のナノデバイス部材。
【０００９】
次に、本発明について更に詳細に説明する。
本発明は、β−Ｄ−グルコースのような水酸基を有する糖類の分子からなる単一のバイオ分子を用いて、金属ナノ粒子をナノワイヤー様組織に自己集合化すること、及び、それにより、ナノデバイス部材の作製に有用な、金属ナノ粒子が自己集合したナノワイヤー様構造を有するナノワイヤー様構造体を作製、提供することを特徴とするものである。
【００１０】
本発明では、上記バイオ分子として、水酸基を有する糖類の分子が用いられるが、好適には、例えば、β−Ｄ−グルコース、マルトース、フラクトース、ジオース、トリオース、又は多糖類が用いられる。しかし、これらに制限されるものではなく、分子中に水酸基を有し、これらと同等の機能を有するものであれば同様に使用することができる。
【００１１】
また、本発明では、上記金属ナノ粒子として、導電性の良好なＰｔ、Ａｕ、Ａｇ、Ｐｄ、Ｎｉ、又はＣｏ等の貴金属、遷移金属のナノ粒子が例示されるが、これらに制限されるものではなく、その使用目的に応じて、任意の金属ナノ結晶が用いられる。
【００１２】
本発明では、上記バイオ分子の水酸基で金属ナノ結晶の表面を保護することで、これらを自己集合化した金属ナノ粒子からなるナノワイヤー様構造を有するナノワイヤー様構造体が作製される。ここで、その調製方法について説明すると、例えば、ＨＡｕＣｌ４、ＡｇＮＯ３、ＮｉＣｌ２等の化合物の水溶液を、β−Ｄ−グルコース、マルトース、フラクトース、ジオース、トリオース、又は多糖類等の糖類の分子の水溶液に加え、必要により、水素化ホウ素ナトリウム（ＮａＢＨ４）、ヒドラジン（Ｎ２Ｈ４）等の還元剤を糖溶液に加え、金属ナノ球状粒子を形成し、更に、ｐＨを、例えば、３〜１３に調整することにより、例えば、２〜４０ｎｍサイズ範囲の金属ナノ粒子から構成されるナノワイヤー様構造体が形成される。
【００１３】
本発明では、例えば、センサーや半導体基板の表面に、上記金属ナノ粒子からなるナノワイヤー様構造体による所定の回路を形成し、配位することが可能であり、それにより、ナノデバイス部材を作製することができる。この場合、具体的なナノデバイスの構成については、デバイスの種類、その使用目的等に応じて任意に設計することができる。
【００１４】
澱粉のモノマーであるグルコースは、５つの水酸基を持ち、ｐＨ変化に高い応答性を有するが、原理的に、金属ナノ粒子の表面を安定化し、粒子の成長を防止することができる。β−Ｄ−グルコースは、水溶性であり、環境に温和なＨ２Ｏをこれらの材料の合成や利用の媒体として使用することを可能とし、必要により、グルコースとナノ結晶の表面の弱い相互作用により位置−変換反応に供することができる（J. Sylvestre, A. V. Kabashin, E. Sacher, M. Meunier, J. H. T. Luong, J. Am. Chem. Soc., 2004 126, 7176）。
【００１５】
例えば、グルコースで保護した金属ナノ粒子のバイオ互換性は、これらを、例えば、医薬品、バイオ医療及びバイオセンサー等の作製の要素技術として利用することを容易にする。Ｐｔナノ粒子は、例えば、水溶液のβ−Ｄ−グルコース分散液において、水素化ホウ素ナトリウム（ＮａＢＨ４）水溶液を用いてＰｔ４＋イオンを還元してＰｔにすることによって合成される。β−Ｄ−グルコース自体は、Ａｇのようないくつかの金属イオンの還元剤であるとしても、室温条件下で、Ｐｔ４＋を還元して中性状態にするのに十分な程度に強い関現在ではない。
【００１６】
例えば、Ｐｔナノ結晶の自己集合化のメカニズムは、水溶液のナノワイヤー分散液の安定性のｐＨ−依存性と同様に、興味深く、本発明者らの研究テーマであるが、β−Ｄ−グルコースの水酸基の数の多さは、β−Ｄ−グルコースの分子マトリックスに対するＰｔイオンの集合体の作製を可能にし、Ｐｔナノ結晶の組織をナノワイヤー様構造体にすることを可能とする。
【００１７】
ｐＨの機能として、同様のマトリックスにおけるＡｕナノ粒子のζポテンシャルの測定例が報告されている（Ｊ．Ｓｙｌｖｅｓｔｒｅ，Ａ．Ｖ．Ｋａｂａｓｈｉｎ，Ｅ．Ｓａｃｈｅｒ，Ｍ．Ｍｅｕｎｉｅｒ，Ｊ．Ｈ．Ｔ．Ｌｕｏｎｇ，Ｊ．Ａｍ．Ｃｈｅｍ．Ｓｏｃ．，２００４，１２６，７１７６、及び、Ｊ．ｓｙｌｖｅｓｔｒｅ，Ｓ．Ｐｏｕｌｉｎ，Ａ．Ｖ．Ｋａｂａｓｈｉｎ，Ｅ．Ｓａｃｈｅｒ，Ｍ．Ｍｅｕｎｉｅｒ，Ｊ．Ｈ．Ｔ．，Ｊ．Ｌｕｏｎｇ，Ｊ．Ｐｈｙｓ．Ｃｈｅｍ．Ｂ．，２００４，１０８，１６８６４）。それにより、−ＯＨ基とＡｕ表面の−Ｏ−イオンの間の平衡の存在が確認され、それがｐＨに依存することが確認された。
【００１８】
平衡の変化は、粒子の水酸化された表面のｐＫ値に関連するｐＨ環境によって支配される。ｐＨがｐＫ値より低いときは、−ＯＨが支配的であり、高いときは、−Ｏ−が支配的である。粒子の表面の酸化された部位は、主に、高いｐＨ（＞ｐＫ）では、Ａｕ−Ｏ−基を有し、低いｐＨ（ｐＨ＜ｐＫ）では、Ａｕ−ＯＨ基の数が増加することが報告されている（Ｊ．Ｄｕｖａｌ，Ｇ．Ｋ．Ｈｕｉｊｓ，Ｗ．Ｆ．Ｔｈｒｏｅｌｓ，Ｊ．Ｌｙｋｌｅｍａ，Ｈ．Ｐ．Ｖａｎ  Ｌｅｅｕｗｅｎ．，Ｊ．Ｃｏｌｌｏｉｄ  Ｉｎｔｅｒｆａｃｅ  Ｓｃｉ．，２００３，２６０，９５）。このことから、β−Ｄ−グルコースのキャップ剤としての役割とＰｔナノワイヤー分散液の安定性のｐＨ依存性を同様に説明することができると考えられる。
【００１９】
すなわち、高いｐＨ値（ｐＨ＝７．７のような）では、Ｐｔ−Ｏ−基（Ｐｔナノ結晶表面における）にとって支配的であり、水素結合を介してβ−Ｄ−グルコースの水酸基と相互作用をすることができ、それにより、Ｐｔナノ粒子表面をグルコースで効果的にカバーし、安定化することができること、一方、低いｐＨ値（ｐＨ＝３．８のような）では、多量のＰｔ−ＯＨ基が、２つの−ＯＨ基の間の弱い相互作用により、結合を少なくし、システムの弱い安定性をもたらすこと、が考えられる。
【００２０】
Ａｕナノ粒子の表面と水酸基との相互作用は、Ｘ−線フォトエレクトロン  スペクトルスコピー（ＸＰＳ）及びＦＴ−ＩＲ研究により以前に報告されている。それによれば、水溶液におけるβ−Ｄ−グルコースの大部分は、β−Ｄ−グルコースリングの平面上の３つの水酸基とその下の２つの水酸基でヘミアセタールリング構造に存在すること、これらの２つのクラスの水酸基は、近くのＰｔナノ粒子の表面のＰｔ−Ｏ−基と水素結合により相互作用し、それによって、ナノワイヤー様組織を形成すると考えられる。
【００２１】
Ｐｔナノ結晶のＰｔ−ナノワイヤー様構造への自己集合化の実際のメカニズムについては、不明であり、β−Ｄ−グルコースの濃度やＰｔナノ結晶の自己集合化に対するｐＨのようなファクターの効果と同様に、現在、研究中である。しかし、現象的には、本発明では、例えば、適当なｐＨ条件下で、水溶液状態で、β−Ｄ−グルコースによって保護された単一分散のＰｔナノ結晶（平均粒子径＝４．１ｎｍ、標準偏差，ＳＤ＝０．８ｎｍ）の自己集合によるＰｔナノワイヤー様構造が形成される。環境に温和なβ−Ｄ−グルコース等の糖類の分子は、Ｐｔナノ結晶等の金属ナノ結晶の保護と構造−指示剤の両方に機能する。これらの水溶液のナノ流体は、安定なｐＨ条件下で、例えば、ｐＨを３〜１３に調整することで、高い安定性（少なくとも６ヶ月）を示す。
【００２２】
従来、カーボンナノチューブやメソポーラスシリカ等のハードなテンプレートを用いて金属ナノワイヤー様構造体を作製すること、バイオ分子を用いて金属ナノ粒子の自己集合化を行うこと等、が種々試みられているが、未だ、ナノデバイス作製の要素技術として好適な金属ナノ粒子の集合化したナノワイヤー様構造を有するナノワイヤー構造体を作製した事例は見当たらない。これに対し、本発明は、水酸基を有する糖類の分子からなるマトリックスを用いて金属ナノ粒子の自己集合化を行うことにより、貴金属、遷移金属のナノ粒子を用いたナノデバイス作製の要素技術として有用な金属ナノ粒子の自己集合化したナノワイヤー様構造を有するナノワイヤー様構造体、及び該ナノワイヤー様構造体が自己凝集して生成したナノ構造体、メソポーラス体を作製し、提供することを可能とするものである。
【発明の効果】
【００２３】
本発明により、次のような効果が奏される。
（１）金属ナノ粒子の表面に水酸基を有するバイオ分子を自己集合化して作製した金属ナノ粒子からなるナノワイヤー構造体を提供することができる。
（２）ナノワイヤー様構造体の自己凝集により生成した、ナノ構造体、メソポーラス材を提供することができる。
（３）センサーや半導体基板の表面に、上記ナノワイヤー構造体を用いて所定の回路を配置して、ナノデバイス部材を作製し、提供することができる。
（４）本発明のナノワイヤー様構造体は、例えば、センサー、バイオメディカル、半導体、磁性材料、基盤等の技術分野における、ナノデバイス化を可能にする新しい回路形式の要素技術を提供するものとして有用である。
（５）本発明のナノワイヤー様構造体は、例えば、その制御された集積体が磁気ディスク、光ディスク、細孔金属等の製造に好適に使用される。
【発明を実施するための最良の形態】
【００２４】
次に、本発明を実施例に基づいて具体的に説明するが、本発明は、以下の実施例によって何ら限定されるものではない。
【実施例１】
【００２５】
２００μＬのＨ２ＰｔＣｌ６・６Ｈ２Ｏ（アクロス  オーガニックス製）の０．０５Ｍ水溶液を、２０ｍＬの０．０３Ｍのβ−Ｄ−グルコース（和光純薬製）水溶液に添加した。次いで、０．１ＭのＮａＯＨ水溶液の適量を加えて所望のｐＨ（ｐＨ＝７．７）に調整した。３０分間攪拌した後、水溶液の色の変化の無いことが、還元が起こらなかったことを示した。その後、０．１ＭのＮａＢＨ４水溶液を２００μＬ系に添加したところ、溶液はすぐに明るいグレーブラックに変色し（図１）、Ｐｔナノ粒子の初期形成が示された。形成されたナノ粒子のＴＥＭ像の一例を図２に示す。
【００２６】
ＵＶスペクトルにより、Ｈ２ＰｔＣｌ６に相当する２００−３００ｎｍの範囲における２つのピークの消失による可視できる変色により反応が生じたことが示された。また、ＴＥＭ像により、ナノワイヤー様組織の存在が明瞭に示された。高度に増幅したＴＥＭ像（図３）により、これらの構造は、２−７ｎｍのサイズの範囲における個々のＰｔナノ粒子から構成されていることが示された。
【００２７】
粒子サイズの分布を示すヒストグラムは図４に示される。観察された平均粒子径は、４．１ｎｍ（ＳＤ＝０．８ｎｍ）であり、３．５ｎｍのサイズ範囲に９３％以上のナノ粒子があり、サイズの選択性が示された。更に、Ｐｔナノ粒子の格子の周囲は、高解像度のＴＥＭ（図５）で可視され、Ｐｔナノ粒子の結晶性の性質が示された。
【００２８】
個々のナノ粒子は、相互に内部結合していることが示された。Ｐｔナノ粒子の実際の結晶構造を分析するために、粉末Ｘ線回折（ＸＲＤ）法を用いた。観察されたＸＲＤパターンを図６に示す。（１１１）、（２００）、（２２０）及び（２２２）格子平面による回折ピークが明瞭に現れた、フェイス−センタード−キューブ（ｆａｃｅ−ｃｅｎｔｅｒｅｄ−ｃｕｂｅ、ｆｃｃ）相の存在が示された（W. F. McClune, Power Diffraction File Alphabetical Index Inorganic Phases, JCPDS, Swarthmore, PA, 1980）。
【００２９】
ナノ粒子の分散の安定性は、それらの高い表面エネルギーのため、粒子の凝集を考慮すると重要な問題である。Ｐｔナノ粒子は、β−Ｄ−グルコースが存在しないと、安定でない（短時間で凝集及び沈殿が起こる）ことが観察された。β−Ｄ−グルコースの存在は、システムを安定化し、時間の経過と共に、溶液の変色から可視的にも観察することができた。
【００３０】
更に、形成された水溶液のＰｔナノワイヤー分散液の安定性は、ｐＨ環境に対して高い感受性を有することが分かった。低いｐＨ（３．８以下）では、ナノ粒子は１週間以内に完全に沈殿した。基本ｐＨ条件（ｐＨ＝７．７）では、暗いグレーのＰｔナノワイヤー分散液は、延長された期間の間（少なくとも６ヶ月の観察期間内で）安定であることが見出され、ガラス製のビンに密封保存しても凝集及び沈殿の様子は何も示されなかった。また、空気中にさらすと、粒子及びその沈殿の安定性は減少することが観察された。上述の結果は、他の糖類の分子及び金属ナノ粒子を使用した場合にも、同様に得られた。
【産業上の利用可能性】
【００３１】
以上詳述したように、本発明は、金属ナノ球状粒子からなるナノワイヤー様構造体に係るものであり、本発明により、例えば、β−Ｄ−グルコース等の分子内に水酸基を有する糖類の分子からなるマトリックスで金属ナノ結晶の表面が保護され、かつ該金属ナノ結晶の自己集合化したナノワイヤー様構造を有するナノワイヤー構造体を作製し、提供することができる。本発明は、センサーや半導体磁性材料、基盤等のナノデバイスを作製するための要素技術として有用な金属ナノ粒子のナノワイヤー様構造体及びナノデバイス部材を提供することを可能とするものである。
【図面の簡単な説明】
【００３２】
【図１】水溶液のＰｔナノワイヤー分散液のデジタル写真を示す。
【図２】β−Ｄ−グルコースで安定化されたＰｔナノワイヤーの自己集合化を示すＴＥＭ像の一例である。
【図３】形成されたナノ粒子のＴＥＭ像を示す。
【図４】粒子サイズの分布を示すヒストグラムである。
【図５】粒子組織の高解像度のＴＥＭ像を示す。
【図６】バルク試料の粉末Ｘ−線パターンを示す。
【図７】循環する条件でのβ−Ｄ−グルコースで保護されたＰｔナノ結晶（平均粒子サイズ＝４．１ｎｍ）をナノワイヤー様構造へ自己集合化を示す。
【図１】
2006299391.tif 000003
【図２】
2006299391.tif 000004
【図３】
2006299391.tif 000005
【図４】
2006299391.tif 000006
【図５】
2006299391.tif 000007
【図６】
2006299391.tif 000008
【図７】
2006299391.tif 000009